КАБЕЛЬ С ПОЛЕЗНЫМИ ЭЛЕКТРИЧЕСКИМИ СВОЙСТВАМИ

3
1. Кабель, содержащий один или более проводников, окруженных по меньшей мере внутренним полупроводящим слоем, изоляционным слоем и внешним полупроводящим слоем, в указанном порядке, где указанный изоляционный слой содержит гомополимер или сополимер ПЭНП, имеющий плотность от 927 до 940 кг/м, и где проводимость ПЭНП составляет 5,0 фСм/м или менее, при измерении в соответствии со способом измерения проводимости по постоянному току, как описано в разделе "Способы определения".
2. Кабель по п. 1, отличающийся тем, что изоляционный слой является не сшитым.
3. Кабель по любому из предшествующих пунктов, представляющий собой силовой кабель, такой как силовой кабель постоянного тока (DC).
4. Кабель по любому из предшествующих пунктов, представляющий собой силовой кабель постоянного тока (DC), работающий или способный работать при 650 кВ или более.
2
5. Кабель по любому из предшествующих пунктов, отличающийся тем, что ПЭНП имеет ПТР (2,16 кг, 190°С) от 0,1 до 10 г/10 мин, например, от 0,1 до 2,0 г/10 мин.
6. Кабель по любому из предшествующих пунктов, отличающийся тем, что ПЭНП представляет собой гомополимер.
7. Кабель по любому из предшествующих пунктов, отличающийся тем, что ПЭНП имеет температуру плавления по меньшей мере 112°С, например, по меньшей мере 114°С.
8. Кабель по любому из предшествующих пунктов, отличающийся тем, что проводимость ПЭНП составляет от 0,05 до 3,0 фСм/м.
3
9. Кабель по любому из предшествующих пунктов, отличающийся тем, что ПЭНП имеет плотность от 929 до 932 кг/м.
3
10. Кабель по любому из предшествующих пунктов, отличающийся тем, что изоляционный слой является не сшитым, и ПЭНП представляет собой гомополимер плотностью от 929 до 932 кг/м.
11. Кабель по любому из предшествующих пунктов, отличающийся тем, что внутренний полупроводящий слой является не сшитым.
12. Кабель по любому из предшествующих пунктов, отличающийся тем, что внешний полупроводящий слой является сшитым.
13. Кабель по любому из предшествующих пунктов, отличающийся тем, что изоляционный слой содержит 99 масс. % или более ПЭНП.
14. Способ изготовления кабеля по любому из предшествующих пунктов, включающий стадии:
3
- нанесения на один или более проводников, предпочтительно путем (со)экструзии, внутреннего полупроводящего слоя, изоляционного слоя и внешнего полупроводящего слоя, в указанном порядке, где изоляционный слой содержит гомополимер или сополимер ПЭНП, имеющий плотность от 927 до 940 кг/м, и где проводимость ПЭНП составляет 5,0 фСм/м или менее, при измерении в соответствии со способом измерения проводимости по постоянному току, как описано в разделе "Способы определения".
3
15. Применение гомополимера или сополимера ПЭНП, имеющего плотность от 927 до 940 кг/м, для изготовления изоляционного слоя кабеля, где проводимость ПЭНП составляет 5,0 фСм/м или менее, при измерении в соответствии со способом измерения проводимости по постоянному току, как описано в разделе "Способы определения".